( 1 ) 우선 , 상기 에서 얻 은 감광성 전사 재료 의 보호 필름 을 박리 제거 한 후 , 노출 된 감광성 층 이 피전 사체 인 유리 기판 ( 두께 1 . 1 mm ) 의 표면 과 접하 도록 겹쳐서 라미네 이터 LamicII 형 [ ( 주 ) 히타치 인더스 트리스 제품 의 ] 을 이용 하 여 , 고무 롤러 온도 130 ℃, 선 압 100 N / cm , 반송 속도 2 . 2 m / 분 의 조건 에서 접합 시켰 다 . 다음 으로 , PET 가지 지체 를 박리 하 고 , 유리 기판 상 에 감광성 수지 층 / 중간층 / 열 가소 성 수지 층 의 순 으로 적층 되 도록 전사 했 다 ( 전 사공정 ) .